(57)【要約】予め表面加工を行うことなく、蒸発器の表面を、形成される被膜に、基材への接着特性及び膜形成特性及び腐蝕抑制特性及び親水性を付与できる１以上の物質と、前記被膜に抗菌性を付与できる１以上の物質とを、前記接着特性及び膜形成特性及び腐蝕抑制特性及び親水性を付与できる物質／前記抗菌性を付与できる物質の重量比２／100以下で含有する液体にて処理する。このようにして形成された被膜は、水に不溶性であり、臭いを生成しない。車両の空調装置に適用される。【特許請求の範囲】
【請求項１】
特に、車両の客室用空調装置における液体冷媒回路のための、アルミニウム又はアルミニウム合金にてロウ付けされた蒸発器の表面を処理する方法であって、冷却されるべき媒体と接触する蒸発器の表面を処理液体にて被覆し、この液体を乾燥することからなり、前記処理液体が、乾燥後、前記表面上に、膜形成特性、親水性及び抗菌性を有する接着被膜を形成できる物質を含有するものである蒸発器の表面処理法において、前記物質が、基材への接着特性及び膜形成特性及び腐蝕抑制特性及び親水性を前記被膜に付与できる１以上の物質と、前記被膜に抗菌性を付与できる１以上の物質とを、前記接着特性及び膜形成特性及び腐蝕抑制特性及び親水性を付与できる物質／前記抗菌性を付与できる物質の重量比２／100以下で含有するものであること、及び表面加工の予備段階を行うことなく、前記表面を処理液体にて被覆することを特徴とする蒸発器の表面処理法。
【請求項２】
表面の脱脂又はストリッピングの予備的段階を行うことなく、表面を処理液体にて被覆する請求項１記載の方法。
【請求項３】
接着特性及び膜形成特性及び腐蝕抑制特性及び親水性を付与できる物質／抗菌性を付与できる物質の重量比が、０.１／100〜２／100である請求項１又は２記載の方法。
【請求項４】
物質が特徴的な臭いを発生しないものである請求項１〜３のいずれかに記載の方法。
【請求項５】
物質が、基材への接着特性を被膜に付与できる物質として、ポリウレタン、エポキシ、シリコーン、アクリル、ポリイミン、ポリアミン及びポリ尿素タイプから選ばれる１以上の重合体を含有するものである請求項１〜４のいずれかに記載の方法。
【請求項６】
物質が、膜形成特性及び腐食抑制特性及び親水性を同時に被膜に付与できる１以上の物質を含有するものである請求項１〜５のいずれかに記載の方法。
【請求項７】
膜形成特性及び腐食抑制特性及び親水性を同時に付与できる物質が、カルボキシル、ヒドロキシル、アミン、イミン、ケトン及びアルデヒド基の親水性基が残留するように部分的に架橋されたポリウレタン、エポキシ、シリコーン、アクリル、ポリイミン、ポリアミン及びポリ尿素タイプから選ばれる重合体である請求項６記載方法。
【請求項８】
物質が、膜形成特性及び腐食抑制特性を被膜に付与できる１以上の物質と、被膜に親水性を付与できる１以上の物質とを含有するものであり、前記膜形成特性及び腐蝕抑制特性付与できる物質／前記親水性を付与できる物質の重量比が２０／100〜５０／100である請求項１〜５のいずれかに記載の方法。
【請求項９】
膜形成特性及び腐食抑制特性を付与できる物質が、親水性基が実質的に残留しないように架橋されたポリウレタン、エポキシ、シリコーン、アクリル、ポリイミン、ポリアミン及びポリ尿素タイプから選ばれる重合体であり、親水性を付与できる物質が、シリカ、ケイ素原子への有機ラジカルの結合によって変性されたシリカ、酸化チタン及び親水性の各種ゼオライトから選ばれるものである請求項８記載の方法。
【請求項１０】
抗菌性を付与できる物質が、銅塩、亜鉛塩、２-(ｎ-オクチル)イソチアゾリン-３-オン、ジンクピリチオン、チアベンダゾール及びメチル２-ベンズイミダゾールカルバメートから選ばれる有機又は有機金属化合物である請求項１〜９のいずれかに記載の方法。
【請求項１１】
特に、車両の客室用空調装置における液体冷媒回路のための、アルミニウム又はアルミニウム合金にてロウ付けされた蒸発器であって、冷却されるべき媒体と接触する表面が、基材への接着特性及び膜形成特性及び腐蝕抑制特性及び親水性を、形成される接着被膜に付与できる１以上の物質と、この接着被膜に抗菌性を付与できる１以上の物質とを、前記接着特性及び膜形成特性及び腐蝕抑制特性及び親水性を付与できる物質／前記抗菌性を付与できる物質の重量比２／100以下で含有してなる接着被膜にて被覆されており、前記表面は、表面加工のためのアンダーコートを有してないことを特徴とする蒸発器。
【請求項１２】
物質が、請求項３〜１０のいずれかにおいて定義されたものである請求項１１記載の蒸発器。
【請求項１３】
被膜の厚さが０.１〜５μmである請求項１１又は１２記載の蒸発器。
【請求項１４】
被膜が、吸着及び脱着の現象を制限でき、これにより、臭いの生成を防止できる請求項１１〜１３のいずれかに記載の蒸発器。
【請求項１５】
被膜が水に不溶性である請求項１１〜１４のいずれかに記載の蒸発器。
【発明の詳細な説明】
【技術分野】
【０００１】
本発明は、特に、車両の客室用空調装置における液体冷媒回路のための、アルミニウム又はアルミニウム合金にてロウ付けされた蒸発器の表面を処理する方法に関する。
【背景技術】
【０００２】
車両の空調装置において、蒸発器は、冷却される空気流と接触している。空気流に曝される蒸発器の表面は低温であるため、空気流中に存在する水分は、これらの表面に付着しがちであり、この結果、いくつかの不都合が生ずる。このように付着した水は、空気の流通断面を低減し、空気と蒸発器の金属表面との間の直接的な接触を妨げ、熱交換能力を損なう。水滴は空気流中に放出される。湿潤した表面に染みが付着し、微生物の成育及び不快な臭いの生成を促進する。
【０００３】
これらの不都合を解消するため、米国特許第5,538,078号は、特に、冷却されるべき媒体と接触する蒸発器の表面を処理液体にて被覆し、この液体を乾燥することからなる方法であって、前記処理液体が、乾燥後、表面上に、膜形成特性、親水性及び抗菌性を有する接着被膜を形成できる物質を含有するものであることを特徴とする方法を開示している。
【発明の開示】
【発明が解決しようとする課題】
【０００４】
この公知の方法では、表面を処理液体にて被覆することからなる段階の前に、膜形成特性、親水性及び抗菌性の被膜の良好な接着を可能にすることを目的とする表面加工の予備段階が実施される。加工は、６価クロムの塩又はジルコニウム又はチタンの化合物を使用して行われるか、又はリン酸塩化合物生成である。
【課題を解決するための手段】
【０００５】
この表面加工の段階は、常に必須のものと考えられていたが、驚くべきことには、処理液体の構成成分を適切な量で適用することによって、この段階を頼らなくとも、最終の被膜の良好な接着が達成されるとの知見を得た。
【発明を実施するための最良の形態】
【０００６】
本発明は、特に、先に定義したタイプの方法を対象とするものであって、前記物質が、基材への接着特性及び膜形成特性及び腐蝕抑制特性及び親水性を、得られる被膜に付与できる１以上の物質と、前記被膜に抗菌性を付与できる１以上の物質とを、前記接着特性及び膜形成特性及び腐蝕抑制特性及び親水性を付与できる物質／前記抗菌性を付与できる物質の重量比２／100以下で含有するものであること、及び表面加工の予備段階を行うことなく、前記表面を処理液体にて被覆することを特徴とする。
【０００７】
本発明の任意の特性（相補的であり又は置換えによる）を下記に示す。
−前記表面は、表面の脱脂又はストリッピングの予備的段階を行うことなく、処理液体にて被覆される。
−接着特性及び膜形成特性及び腐蝕抑制特性及び親水性を付与できる物質／抗菌性を付与できる物質の重量比は、０.１／100〜２／100である。
−前記物質は、特徴的な臭いを発生しない。
−前記物質が、基材への接着特性を前記被膜に付与できる物質として、ポリウレタン、エポキシ、シリコーン、アクリル、ポリイミン、ポリアミン及びポリ尿素タイプから選ばれる１以上の重合体を含有するものである。
−前記物質が、膜形成特性及び腐食抑制特性及び親水性を同時に前記被膜に付与できる１以上の物質を含有するものである。
−前記膜形成特性及び腐食抑制特性及び親水性を同時に付与できる物質が、親水性基、例えば、カルボキシル、ヒドロキシル、アミン、イミン、ケトン及びアルデヒド基が残留するように部分的に架橋されたポリウレタン、エポキシ、シリコーン、アクリル、ポリイミン、ポリアミン及びポリ尿素タイプから選ばれる重合体である。
−前記物質が、膜形成特性及び腐食抑制特性を前記被膜に付与できる１又はそれ以上の物質と、被膜に親水性を付与できる１以上の物質とを含有するものであり、前記膜形成特性及び腐蝕抑制特性付与できる物質／前記親水性を付与できる物質の重量比が２０／100〜５０／100である。
−前記膜形成特性及び腐食抑制特性を付与できる物質が、親水性基が実質的に残留しないように架橋されたポリウレタン、エポキシ、シリコーン、アクリル、ポリイミン、ポリアミン及びポリ尿素タイプから選ばれる重合体であり、前記親水性を付与できる物質が、シリカ、ケイ素原子への有機ラジカルの結合によって変性されたシリカ、酸化チタン及び親水性の各種ゼオライトから選ばれるものである。
−前記抗菌性を付与できる物質が、銅塩、亜鉛塩、２-(ｎ-オクチル)イソチアゾリン-３-オン、ジンクピリチオン、チアベンダゾール及びメチル２-ベンズイミダゾールカルバメートから選ばれる有機又は有機金属化合物である。
【０００８】
本発明の他の目的は、例えば、上記のように定義される方法によって得られた、特に、車両の客室用空調装置における液体冷媒回路のための、アルミニウム又はアルミニウム合金にてロウ付けされた蒸発器であって、冷却されるべき媒体と接触する表面が、基材への接着特性及び膜形成特性及び腐蝕抑制特性及び親水性を、形成される接着被膜に付与できる１以上の物質と、この接着被膜に抗菌性を付与できる１以上の物質とを、前記接着特性及び膜形成特性及び腐蝕抑制特性及び親水性を付与できる物質／前記抗菌性を付与できる物質の重量比２／100以下で含有してなる接着被膜にて被覆されており、前記表面は、表面加工のためのアンダーコートを有してないことを特徴とする蒸発器を提供することにある。
【０００９】
本発明による蒸発器は、下記の顕著な特徴の少なくともいくつかを有する。
−前記物質が上記のように定義されるものである。
−前記被膜の厚さが０.１〜５μmである。
−前記被膜が、吸着及び脱着の現象を制限でき、これにより、臭いの生成を防止できる。
−前記被膜は水に不溶性である。
【００１０】
処理液体が、ポリウレタン、エポキシ、シリコーン、アクリル、ポリイミン、ポリアミン及びポリ尿素タイプの重合体を含有するものである場合、これらの重合体は、その架橋度に応じて、形成される被膜に、基材への接着特性及び／又は膜生成特性及び／又は親水性を付与できる。さらに詳しくは、非架橋重合体は接着特性のみを提供し、部分架橋重合体は３種の特性を提供し、完全架橋重合体は接着特性及び膜形成特性を提供与する。
【００１１】
本発明による方法は、差異を生ずることなく、制御された雰囲気中のロウ付け蒸発器及び真空下のロウ付け蒸発器に適用される。
【００１２】
処理液体の構成成分は、通常の様式で、すなわち、水溶液の形で使用され、浸漬に続いて、脱水及びオーブン内での乾燥が行われる。
【００１３】
本発明による方法によって得られた被膜の接着性は、表面の状態が良好であれば、表面加工の予備段階だけでなく、脱脂又はストリッピングの予備的段階をも省略することを可能にする。
【国際調査報告】
2005520114.tif 000002
2005520114.tif 000003
2005520114.tif 000004
2005520114.tif 000005